(57)【要約】  【課題】硬化して、優れた熱特性を有する硬化物を生成する熱硬化型組成物を提供する。  【解決手段】（Ａ）フェノールノボラック型オキセタン化合物、（Ｂ）ビスオキセタンビフェニル化合物、（Ｃ）フェノール化合物、活性エステル化合物、及び、カルボン酸無水物からなる群から選択された少なくとも１種の硬化剤、及び、（Ｄ）熱重合開始剤を含んでなる熱硬化型組成物。【選択図】なし【特許請求の範囲】
【請求項１】
（Ａ）一般式（Ｉ）
2011208058.tif 000044
［式中、Ｒ１は、水素原子、又は、Ｃ１−Ｃ４のアルキル基を示す。］、又は、
一般式（ＩＩ）
2011208058.tif 000045
［式中、Ｒ２は、水素原子、又は、Ｃ１−Ｃ４のアルキル基を示す。］
で表されるフェノールノボラック型オキセタン化合物
（Ｂ）一般式（ＩＩＩ）
2011208058.tif 000046
［式中、Ｒ３は、水素原子、又は、Ｃ１−Ｃ４のアルキル基を示す。］
で表されるビスオキセタンビフェニル化合物、
（Ｃ）フェノール化合物、活性エステル化合物、及び、カルボン酸無水物からなる群から選択された少なくとも１種の硬化剤、及び、
（Ｄ）熱重合開始剤
からなる、熱硬化型組成物。
【請求項２】
硬化剤がフェノール化合物である、請求項１記載の熱硬化型組成物。
【請求項３】
フェノール化合物が、一般式（ＩＶ）
2011208058.tif 000047
［式中、Ｒ４は、水素原子、又は、ハロゲン原子を示し、Ｒ５は、ハロゲン原子で置換されていても良いＣ１−Ｃ２アルキル基を示す。］、又は、一般式（Ｖ）
2011208058.tif 000048
［式中、Ｒ６は、水素原子、又は、Ｃ１−Ｃ２アルキル基を示す。］
で表されるフェノール化合物である請求項２記載の熱硬化型組成物。
【請求項４】
硬化剤が活性エステル化合物である、請求項１記載の熱硬化型組成物。
【請求項５】
活性エステル化合物が、一般式（ＶＩ）
2011208058.tif 000049
［式中、Ｒ７は、水素原子、又は、Ｃ１−Ｃ４アルキル基を示し、Ｒ８は、水素原子、又は、ハロゲン原子を示し、Ｚは、−Ｃ（ＣＨ３）２−、又は、−ＳＯ２−を示す。］
で表される活性エステル化合物である請求項４記載の熱硬化型組成物。
【請求項６】
硬化剤がカルボン酸無水物である、請求項１記載の熱硬化型組成物。
【請求項７】
カルボン酸無水物が、一般式（ＶＩＩ）
2011208058.tif 000050
［式中、Ｒ９は、水素原子、又は、Ｃ１−Ｃ４アルキル基を示し、また、互いと一緒になって環を形成しても良い。］
で表されるカルボン酸無水物であるか、
2011208058.tif 000051
から選択されるカルボン酸無水物である、請求項６記載の熱硬化型組成物。
【請求項８】
請求項１乃至７のいずれかに記載の熱硬化型組成物を加熱し硬化させて得られた熱硬化重合物。
【発明の詳細な説明】
【技術分野】
【０００１】
本発明は、フェノールノボラック型オキセタン組成物およびその硬化物に関する。
【背景技術】
【０００２】
三員環状エーテル化合物であるオキシラン類は様々な求核や求電子試薬と容易に反応することから、有機合成、高分子合成の分野において幅広く研究されている。エポキシ樹脂は、その優れた諸特性から、塗料、接着剤、複合材料および電気絶縁材料として様々な分野で使用されている。しかし、オキシラン類は高い反応性を有するため、アルカリ存在下や硬化剤存在下において不安定である。さらに皮膚刺激性や変異原性があるという問題点を有するため、今後その利用が制限される可能性がある。
一方、四員環状エーテル化合物であるオキセタン類は、オキシラン類と同程度の歪みエネルギーと高い塩基性を有する化合物であるにもかかわらず、オキシラン類と比較すると、アルカリ条件下においても安定であり、体積収縮が小さく、皮膚刺激性がなく、変異原性は認められていない。さらに、オキセタン類はオキシラン類より炭素数が1個多いため、硬化物に強靭性を持たせることができる。これらのことから、オキセタン類はオキシラン類に代わる有用な原材料化合物として期待できる。
【０００３】
オキセタン類に関して、カチオン触媒や配位アニオン触媒などの触媒（重合開始剤）を用いたオキセタン類に関する開環重合に関する研究が盛んに行われてきた。オキセタン類はカチオン重合が進行しやすく、また開環プロセスによってポリエーテルを生成する事が知られている。カチオン重合は、使用する開始剤や溶媒の種類によって反応速度や得られるポリマーの構造を規制することが比較的容易であるという興味深い特徴を有している。
適切な触媒を選択することでオキセタン類はオキシラン類と同様に良好な反応性を示す。
しかし、満足な熱硬化システム、特に、低温、短時間の加熱で重合する反応性を持ち、且つ、高い耐熱性を持つ硬化物を与える熱硬化システムは現在のところ得られていない。
【０００４】
Polymer Journal, Vol. 40, No. 4, pp. 310-316, 2008（非特許文献１）は、ノボラック型オキセタンと活性エステルを含む組成物を開示している。しかし、硬化には高温度で長時間の加熱が必要で有り、改善が望まれる。
【先行技術文献】
【非特許文献】
【０００５】
【非特許文献１】Polymer Journal, Vol. 40, No. 4, pp. 310-316, 2008
【発明の概要】
【発明が解決しようとする課題】
【０００６】
本発明の目的は、良好な熱特性、特に高いガラス転移温度（Ｔｇ）を有する硬化物を与える新規な熱硬化性オキセタン組成物を提供する。
本発明の他の目的は、新たな熱硬化システム（加熱温度、加熱時間）を有する組成物を与えることである。
【課題を解決するための手段】
【０００７】
本発明は、
（Ａ）一般式（Ｉ）
2011208058.tif 000002
［式中、Ｒ１は、水素原子、又は、Ｃ１−Ｃ４のアルキル基を示す。］、又は、
一般式（ＩＩ）
2011208058.tif 000003
［式中、Ｒ２は、水素原子、又は、Ｃ１−Ｃ４のアルキル基を示す。］
で表されるフェノールノボラック型オキセタン化合物
（Ｂ）一般式（ＩＩＩ）
2011208058.tif 000004
［式中、Ｒ３は、水素原子、又は、Ｃ１−Ｃ４のアルキル基を示す。］
で表されるビスオキセタンビフェニル化合物、
（Ｃ）フェノール化合物、活性エステル化合物、及び、カルボン酸無水物からなる群から選択された少なくとも１種の硬化剤、及び、
（Ｄ）熱重合開始剤
からなる、熱硬化型組成物を提供する。
【０００８】
加えて、本発明は、上記熱硬化型組成物を加熱し硬化させて得られた熱硬化重合物をも提供する。
【発明の効果】
【０００９】
本発明によれば、熱硬化型組成物を硬化して得られた硬化物は、良好な熱特性、特に高いガラス転移温度（Ｔｇ）を有している。
さらには、新規な熱硬化システムを持ち、電気、電子材料分野で工業化への応用が期待できる。
【発明を実施するための形態】
【００１０】
本発明の硬化性組成物は、
（Ａ）フェノールノボラック型オキセタン化合物、
（Ｂ）ビスオキセタンビフェニル化合物、
（Ｃ）フェノール化合物、活性エステル化合物、及び、カルボン酸無水物からなる群から選択された少なくとも１種の硬化剤、及び、
（Ｄ）熱重合開始剤
を含んでなる。
【００１１】
フェノールノボラック型オキセタン化合物（Ａ）は、一般式（Ｉ）
2011208058.tif 000005
［式中、Ｒ１は、水素原子、又は、Ｃ１−Ｃ４のアルキル基を示す。］、又は、
一般式（ＩＩ）
2011208058.tif 000006
［式中、Ｒ２は、水素原子、又は、Ｃ１−Ｃ４のアルキル基を示す。］
で表される。
Ｒ１およびＲ２の具体例は、水素原子、メチル基、エチル基、プロピル基（n-プロピル基およびi-プロピル基）、ブチル基（n-ブチル基、sec-ブチル基およびter-ブチル基）である。
【００１２】
フェノールノボラック型オキセタン化合物（Ａ）の具体例において、Ｒ１およびＲ２の具体例は次のとおりである。
Ｒ１およびＲ２：水素原子、メチル基、エチル基、n-プロピル基、i-プロピル、n-ブチル基、sec-ブチル基またはter-ブチル基。
フェノールノボラック型オキセタン化合物（Ａ）は、１種類の化合物、または２種類以上の化合物の組合せ、例えば、式（Ｉ）の化合物の２種類以上の組合せ、式（ＩＩ）の化合物の２種類以上の組合せ、式（Ｉ）の化合物の１種類以上と式（ＩＩ）の化合物の１種類以上の組合せであってよい。
【００１３】
ビスオキセタンビフェニル化合物（Ｂ）は、一般式（ＩＩＩ）：
2011208058.tif 000007
［式中、Ｒ３は、水素原子、又は、Ｃ１−Ｃ４のアルキル基を示す。］
で表される。
Ｒ３の具体例は、水素原子、メチル基、エチル基、プロピル基（n-プロピル基およびi-プロピル基）、ブチル基（n-ブチル基、sec-ブチル基およびter-ブチル基）である。
【００１４】
ビスオキセタンビフェニル化合物（Ｂ）の具体例において、Ｒ３の具体例は次のとおりである。
Ｒ３：水素原子、メチル基、エチル基、n-プロピル基、i-プロピル、n-ブチル基、sec-ブチル基またはter-ブチル基。
【００１５】
ビスオキセタンビフェニル化合物（Ｂ）の量は、フェノールノボラック型オキセタン化合物（Ａ）とビスオキセタンビフェニル化合物（Ｂ）との重量比が９９．９：０．１〜０．１：９９．９、例えば９９：１〜１：９９、特に９０：１０〜１０：９０となる量であってよい。
【００１６】
硬化剤（Ｃ）は、フェノール化合物、活性エステル化合物、カルボン酸無水物、またはこれらの組合せである。
【００１７】
フェノール化合物は、２〜６個のヒドロキシル基と少なくとも１つの（例えば２〜５の）ベンゼン環を有する化合物である。少なくとも２つのベンゼン環を有する場合に、ベンゼン環とベンゼン環は１つの炭素原子を介して（例えば、メチレン鎖によって）結合されていることが好ましい。
フェノール化合物の例としては、ビスフェノール化合物、ビフェノール化合物、トリスフェノール化合物、テトラフェノール化合物、ヘキサフェノール化合物が挙げられる。
ビスフェノールの具体例としては、ビスフェノールＡ、ビスフェノールＦ、ビスフェノールＳ、テトラフルオロビスフェノールＡ、フルオレンビスフェノールが挙げられる。トリスフェノール化合物の具体例としては、直鎖状トリスフェノール、メタン型トリスフェノールが挙げられる。テトラフェノール化合物の具体例は、直鎖状テトラキスフェノールである。ヘキサフェノール化合物の具体例は、放射状六核体化合物である。
【００１８】
フェノール化合物は、一般式（ＩＶ）
2011208058.tif 000008
［式中、Ｒ４は、水素原子、又は、ハロゲン原子を示し、Ｒ５は、ハロゲン原子で置換されていても良いＣ１−Ｃ２アルキル基を示す。］、又は、一般式（Ｖ）
2011208058.tif 000009
［式中、Ｒ６は、水素原子、又は、Ｃ１−Ｃ２アルキル基を示す。］
で表されるフェノール化合物であることが好ましい。
【００１９】
活性エステル化合物としては、ジエステルが好ましい。
活性エステル化合物は、一般式（ＶＩ）
2011208058.tif 000010
［式中、Ｒ７は、水素原子、又は、Ｃ１−Ｃ４アルキル基を示し、Ｒ８は、水素原子、又は、ハロゲン原子を示し、Ｚは、−Ｃ（ＣＨ３）２−、又は、−ＳＯ２−を示す。］
で表される活性エステル化合物であることが好ましい。
【００２０】
カルボン酸無水物は、１〜３個の無水カルボン酸基を有する炭素数２〜３０の化合物である。カルボン酸無水物は、脂肪族酸無水物または芳香族酸無水物であってよく、環状カルボン酸無水物が望ましい。
カルボン酸無水物は、１個〜５個（例えば、１個または２個）の芳香環（例えば、ベンゼン環、ナフタレン環）を有していてもよい。
【００２１】
カルボン酸無水物の具体例としては、無水フタル酸、無水テトラヒドロフタル酸、無水ヘキサヒドロフタル酸、無水テトラクロロフタル酸、無水エンドメチレンテトラヒドロフタル酸、無水グルタル酸、および無水マレイン酸、コハク酸無水物、ジフェン酸無水物、ベンゾフェノンテトラカルボン酸二無水物が挙げられる。
【００２２】
カルボン酸無水物は、一般式（ＶＩＩ）
2011208058.tif 000011
［式中、Ｒ９は、水素原子、又は、Ｃ１−Ｃ４アルキル基を示し、また、互いと一緒になって環を形成しても良い。］
で表されるカルボン酸無水物であるか、
2011208058.tif 000012
から選択されるカルボン酸無水物であることが好ましい。
【００２３】
硬化剤（Ｃ）の量は、オキセンタン化合物（フェノールノボラック型オキセタン化合物（Ａ）とビスオキセタンビフェニル化合物（Ｂ）との合計）と硬化剤（Ｃ）の重量比が、１：０．０２〜１：２０、例えば１：０．１〜１：５、好ましくは１：０．３〜１：１．３となるような量であってよい。
【００２４】
熱重合開始剤（Ｄ）の例は、以下のとおりである。
本発明で使用される熱重合開始剤（特に、カチオン重合用開始剤）としては、加熱によりオキセタン環の開環及びカチオン重合を開始させることができる化合物から選ばれる少なくとも一種の化合物が挙げられる。このような化合物としては、オニウム塩、例えば、第四級アンモニウム塩、ホスホニウム塩、スルホニウム塩などを挙げることができる。
【００２５】
第四級アンモニウム塩の例は次のとおりである。
2011208058.tif 000013
（式中、Ｒ3〜Ｒ6は、炭素数１〜２０のアルキル基、炭素数５〜１２のシクロアルキル基、炭素数３〜１２のアルケニル基、炭素数６〜１２のアリール基、炭素数７〜１２のアラルキル基、叉は炭素数１〜２０のアルコキシ基であり、互いに同一でも異なっていてもよく、置換基を有していてもよい。また、Ｒ3〜Ｒ6のうちの２個が互いに結合して、Ｎ、Ｐ、Ｏ、叉はＳ原子を含む複素環を形成していてもよい。Ｘ-は対イオンを表し、ＢＦ4-、ＡｓＦ6-、ＳｂＦ6-、ＳｂＣｌ6-、（Ｃ6Ｆ5）4Ｂ-、ＳｂＦ5（ＯＨ）-、ＨＳＯ4-、ｐ−ＣＨ3Ｃ6Ｈ4ＳＯ3-、ＨＣＯ3-、Ｈ2ＰＯ4-、ＣＨ3ＣＯ2-、ハロゲンイオン（Ｃｌ-、Ｂｒ-、Ｉ-等）などから選ばれる。）
【００２６】
ホスホニウム塩の例は次のとおりである。
2011208058.tif 000014
（式中、Ｒ3〜Ｒ6、Ｘ-は前記と同様である。）
【００２７】
スルホニウム塩の例は次のとおりである。
2011208058.tif 000015
（式中、Ｒ3〜Ｒ5、Ｘ-は、それぞれ、前記のＲ3〜Ｒ6、Ｘ-と同様である。また、Ａｒは置換基を有していてもよいアリール基を表す。）
【００２８】
2011208058.tif 000016
（式中、Ｒ3〜Ｒ4、Ｘ-、Ａｒは、それぞれ、前記のＲ3〜Ｒ6、Ｘ-、Ａｒと同様である。）
【００２９】
2011208058.tif 000017
（式中、Ｒ3〜Ｒ6、Ｘ-、Ａｒはそれぞれ前記と同様である。）
【００３０】
前記第四級アンモニウム塩としては、例えば、テトラブチルアンモニウムテトラフルオロボレート、テトラブチルアンモニウムヘキサフルオロホスフェート、テトラブチルアンモニウムハイドロジェンサルフェート、テトラエチルアンモニウムテトラフルオロボレート、テトラエチルアンモニウムｐ−トルエンスルホネート、Ｎ，Ｎ−ジメチル−Ｎ−ベンジルアニリニウムヘキサフルオロアンチモネート、Ｎ，Ｎ−ジメチル−Ｎ−ベンジルアニリニウムテトラフルオロボレート、Ｎ，Ｎ−ジメチル−Ｎ−ベンジルピリジニウムヘキサフルオロアンチモネート、Ｎ，Ｎ−ジエチル−Ｎ−ベンジルトリフルオロメタンスルホネート、Ｎ，Ｎ−ジメチル−Ｎ−（４−メトキシベンジル）ピリジニウムヘキサフルオロアンチモネート、Ｎ，Ｎ−ジエチル−Ｎ−（４−メトキシベンジル）トルイジニウムヘキサフルオロアンチモネートなどが具体的に挙げられる。
【００３１】
また、前記ホスホニウム塩としては、例えば、エチルトリフェニルホスホニウムヘキサフルオロアンチモネート、テトラブチルホスホニウムヘキサフルオロアンチモネートなどが具体的に挙げられる。
【００３２】
そして、前記スルホニウム塩としては、例えば、トリフェニルスルホニウムテトラフルオロボレート、トリフェニルスルホニウムヘキサフルオロアンチモネート、トリフェニルスルホニウムヘキサフルオロアルシネート、トリス（４−メトキシフェニル）スルホニウムヘキサフルオロアルシネート、ジフェニル（４−フェニルチオフェニル）スルホニウムヘキサフルオロアルシネートや、アデカオプトンＳＰ−１５０（以下、旭電化製）、アデカオプトンＳＰ−１７０、アデカオプトンＣＰ−６６、アデカオプトンＣＰ−７７や、サンエイドＳＩ−６０Ｌ（以下、三新化学製）、サンエイドＳＩ−８０Ｌ、サンエイドＳＩ−１００Ｌや、ＣＹＲＡＣＵＲＥ ＵＶＩ−６９７０（以下、ユニオン・カーバイド製）、ＣＹＲＡＣＵＲＥ ＵＶＩ−６９７４、ＣＹＲＡＣＵＲＥ ＵＶＩ−６９９０や、ＵＶＩ−５０８（以下、ゼネラル・エレクトリック製）、ＵＶＩ−５０９や、ＦＣ−５０８（以下、ミネソタ・マイニング・アンド・マニュファクチュアリング製）、ＦＣ−５０９や、ＣＤ−１０１０（以下、サーストマー製）、ＣＤ−１０１１や、ＣＩシリーズの製品（日本曹達製）などが具体的に挙げられる。
【００３３】
更に、本発明では、ジアゾニウム塩や、ヨードニウム塩も熱カチオン重合開始剤として使用できる。
【００３４】
ジアゾニウム塩の例は次のとおりである。
2011208058.tif 000018
（式中、Ａｒ、Ｘはそれぞれ前記と同様である。）
【００３５】
ヨードニウム塩の例は次のとおりである。
2011208058.tif 000019
（式中、Ｒ3〜Ｒ4、Ｘ-はそれぞれ前記と同様である。）
【００３６】
前記ジアゾニウム塩としては、ＡＭＥＲＩＣＵＲＥ（アメリカン・キャン製）、ＵＬＴＲＡＳＥＴ（旭電化製）などが挙げられる。
【００３７】
また、前記ヨードニウム塩としては、ジフェニルヨードニウムヘキサフルオロアルシネート、ビス（４−クロロフェニル）ヨードニウムヘキサフルオロアルシネート、ビス（４−ブロモフェニル）ヨードニウムヘキサフルオロアルシネート、フェニル（４−メトキシフェニル）ヨードニウムヘキサフルオロアルシネート、ＵＶ−９３１０Ｃ（東芝シリコーン製）、Ｐｈｏｔｏｉｎｉｔｉａｔｏｒ２０７４（ローヌ・プーラン製）、ＵＶＥシリーズの製品（ゼネラル・エレクトリック製）、ＦＣシリーズの製品（ミネソタ・マイニング・アンド・マニュファクチュアリング製）などが挙げられる。
【００３８】
熱重合開始剤（Ｄ）の量は、フェノールノボラック型オキセタン化合物（Ａ）とビスオキセタンビフェニル化合物（Ｂ）の合計（または成分（Ａ）〜（Ｃ）の合計）１００重量部に対して、０．１〜２０重量部、例えば、０．２〜１０重量部、特に０．５〜５重量部であってよい。
【００３９】
熱硬化型組成物は各成分を配合して調製されるが、このときの温度は重合を誘発しない温度、例えば、５０℃未満、更には１０〜３０℃であることが好ましい。通常は常温で調製される。また、調製時の圧力や雰囲気は特に制限されず、通常は空気中にて常圧でよい。
【００４０】
熱硬化型組成物は、加熱により硬化して、硬化物を与える。
加熱温度は、５０℃以上、更には１００〜３２０℃、例えば１２０〜２８０℃、特に１５０〜２５０℃の範囲であることが好ましい。
加熱時間は前記組成物の組成や加熱温度によって異なるが、通常は１分間〜５０時間、好ましくは５分間〜２５時間、更に好ましくは３時間〜１０時間程度であればよい。また、加熱時の圧力は前記の溶融状態が維持できれば特に制限されず、常圧、加圧、減圧のいずれでもよい。
【００４１】
本発明の熱硬化型組成物は、種々の用途に使用できる。用途の例は、塗料、接着剤、複合材料、電気絶縁材料である。
【実施例】
【００４２】
以下、実施例を示し、本発明を具体的に説明する。本発明は、実施例に限定されるものではない。
【００４３】
使用した主な化合物およびその略号は次のとおりである。
（Ａ）フェノールノボラック型オキセタン化合物
フェノールノボラック型オキセタン(PNOX)
【００４４】
（Ｂ）ビスオキセタンビフェニル化合物
ビス ((3-エチルオキセタン-3-イル)メトキシ)ビフェニル(2,2'-BPOX)
【００４５】
（Ｃ）硬化剤
（Ｃ１）フェノール化合物
トリヒドロキシフェニルメタン (THPM）
テトラクロロビスフェノールA (TCBPA）
ビスフェノールA (BPA）
ビスフェノールS (BPS）
【００４６】
（Ｃ２）活性エステル化合物
テトラブチルアンモニウムブロミド(TBAB）
テトラクロロビスフェノールAジアセテート (TCBPA-Ac）
ビスフェノールAアセテード (BPA-Ac)
ビスフェノールSアセテード (BPS-Ac）
【００４７】
（Ｃ３）カルボン酸無水物
テトラヒドロ無水フタル酸（THPA）
コハク酸無水物（SA）
ヘキサヒドロ無水フタル酸（HHPA）
ジフェン酸無水物（DPA）
ベンゾフェノンテトラカルボン酸二無水物（BTDA）
【００４８】
（Ｄ）熱重合開始剤
テトラブチルホスホニウムクロリド (TBPC）
テトラブチルホスホニウムブロミド (TBPB）
テトラフェニルホスホニウムクロリド (TPPC）
テトラフェニルホスホニウムブロミド (TPPB）
テトラフェニルホスホニウムイオダイド (TPPI）、
ジメチルアミノピリジン（DMAP）
【００４９】
（Ｅ）他の化合物
臭化カリウム (KBr）
アセチルクロリド (AC）、
トリエチルアミン (NEt3）
N-メチルピロリドン (NMP）
テトラヒドロフラン (THF）
【００５０】
物性は以下のようにして測定した。
熱硬化物の熱特性
（１）ガラス転移温度 (Tg)の測定
硬化物のサンプル約5 mgをアルミニウムパンに秤取り、窒素雰囲気下、昇温速度10 ℃/minで室温から250 ℃まで昇温しTg測定を行った。得られたDSC曲線から変曲点を読み取り、Tgを求めた。
【００５１】
（２）分解温度(Td)の測定
得られた硬化物のサンプル約5 mgをアルミニウムパンに秤取りし、窒素雰囲気下、昇温速度10 ℃/minで室温から600 ℃まで昇温しTG/DTA測定を行った。得られたTGA曲線の重量減少より、Tdを求めた。
【００５２】
合成例１
テトラクロロビスフェノールAジアセテート (TCBPAc)の合成：
2011208058.tif 000020
【００５３】
300 mL三口フラスコにテトラクロロビスフェノールA 3.66 g (10 mmol）、THF 100 mL、トリエチルアミン(NEt3)2.22 g (22 mmol)を量り取り、氷冷しながらアセチルクロリド (AC)1.72 ｇ(22 mmol)をゆっくり滴下し、室温で8時間撹拌した。反応終了後、生成した塩をろ別し、エバポレーターを用いて有機層を濃縮し、メタノール300 mLを加えて冷蔵庫で一晩放置し、無色の結晶を得た。その後、得られた結晶をメタノールで洗浄し、酢酸エチルを用いて再結晶を行った。構造確認はIRおよび1H NMRによって行った。
収率：73 ％
mp：137.8 ℃ (by DSC)
【００５４】
2011208058.tif 000021
1H NMR（500 MHz, CDCl3, TMS）δ(ppm)：
7.18（ｓ, 4.0 H, Ha）
2.38（ｓ, 6.0 H, Hb）
1.63（ｓ, 6.0 H, Hc）
IR（KBr, cm-1）:
1776（νC=O），1471（νC=C）， 1186（νC-O-C），810（νC-Cl）
【００５５】
合成例２
ビスフェノールAジアセテート (BPAc)の合成：
2011208058.tif 000022
【００５６】
300 mL三口フラスコにビスフェノールA (BPA) 2.14 g (10 mmol）、THF 100mL、トリエチルアミン (NEt3）2.63 g (22 mmol)を量り取り、氷冷しながらアセチルクロリド (AC) 1.73 g (22 mmol)をゆっくり滴下し、室温で8時間撹拌した。反応終了後、生成した塩をろ別し、エバポレーターを用いて有機層を濃縮し、メタノール300mLを加えて冷蔵庫で一晩放置し、無色の結晶を得た。その後、得られた結晶をn-ヘキサンで洗浄し、酢酸エチルを用いて再結晶を行った。構造確認はIRおよび1H NMRによって行った。
収率：73 %
ｍｐ：93.5 ℃
【００５７】
2011208058.tif 000023
2011208058.tif 000024
1H NMR（500 MHz, DMSO, TMS）δ(PPM)：
3.95（s, 6.0 H, Ha）
8.90（d, J=7.5 Hz, 4.0 H, Hb）
8.66（d, J=7.5 Hz, 4.0 H, Hc）
3.44（s, 6.0 H, Hd）
IR（KBr, cm-1）:
1776（νC=O），1471（νC=C）， 1186（νC-O-C）
【００５８】
合成例３
ビスフェノールSジアセテード (BPSAc)の合成：
2011208058.tif 000025
【００５９】
300 mL三口フラスコにビスフェノールS (BPS) 2.50 g (10 mmol）、THF 100mL、トリエチルアミン (NEt3）2.63 g (22 mmol）を量り取り、氷冷しながらアセチルクロリド1.73 g (22 mmol）をゆっくり滴下し、室温で8時間撹拌した。反応終了後、生成した塩をろ別し、エバポレーターを用いて有機層を濃縮し、メタノール300mLを加えて冷蔵庫で一晩放置し、無色の結晶が得られた。その後、得られた結晶をn-ヘキサンで洗浄し、酢酸エチルを用いて再結晶を行った。構造確認はIR及び1H NMRによって行った。
収率：68 %
mp：170.8 ℃ (by DSC)
【００６０】
2011208058.tif 000026
1H NMR（500 MHz, CDCl3, TMS）δ(ppm)：
5.97（ｓ, 3.0 H, Ha）
10.92（d, J=11.5 Hz, 2.0 H, Hb）
11.63（d, J=14.5 Hz, 2.0 H, Hc）
IR（KBr, cm-1）:
1776（νC=O），1471（νC=C）， 1186（νC-O-C）, 1321, 1151（νSO2）
【００６１】
合成例４
{4-[(1-ethyl-3-oxetanyl) methoxy] phenyl}methane (THPMOX)の合成：
2011208058.tif 000027
【００６２】
回転子を入れた100 mL三つ口フラスコにトリヒドロキシフェニルメタン(THPM) 2.92 g (10 mmol)、KOH 3.37ｇ (60 mmol)、TBAB 0.43 g (8.8 mmol)を量り取った後、数分間脱気を行い、乾燥高純度窒素で置換した。さらに窒素置換を2回行った後、シリンジを用いてNMP 30 mLを加え溶解させた。その後、70 ℃で１時間撹拌させた後、激しく撹拌しながら、クロロエチルオキセタン(CEO）8.08 g (60 mmol)を滴下ロートを用いてゆっくり滴下した。その後、90 ℃で７時間撹拌した。反応終了後、反応溶液を100 mL分液ロートに移し、水50 mlで3回、飽和食塩水50 mLで１回洗浄した。有機層を無水硫酸マグシウムで乾燥させ、無水硫酸マグネシウムをろ別し、ろ液にメタノール500 mL加えて冷蔵庫中で一晩放置し、白色固体が析出した。得られた白色個体を酢酸エチルで再結晶を行った。１H NMRおよびIRを用いて構造解析を行った。
収率：71 ％ 
融点：134.0 ℃ (by DSC)
【００６３】
2011208058.tif 000028
1H NMR (500 MHz, CDCl3, TMS)：δ (ppm)
0.93 (t, J=7.6 Hz, 9.0 H, Ha) 
1.87 (q, J=7.8 Hz, 6.0 H, Hb)
4.05 (s, 6.0 H, Hc)
4.51(dd, J=6.2, 18.4 Hz, 12.0 H, Hd)
5.41(s, 1.0 H, He)
6.83 (d, J=8.8 Hz, 6.0 H, Hf)
7.02(d, J=8.8 Hz, 6.0 H, Hg)
IR（KBr, cm-1）:
2964, 2936, 2870（νC-H），1606, 1508, 1471（νC=C, aromatic），1289, 1027 (νC-O-C ether), 981 (νC-O-C, cyclic ether)
【００６４】
以下、種々の熱硬化型組成物を製造した。
実施例１
フェノールノボラック型オキセタン (PNOX)/ビス ((3-エチルオキセタン-3-イル)メトキシ)ビフェニル (2,2'-BPOX)と種々のフェノール類との熱硬化反応：
2011208058.tif 000029
【００６５】
アンプル管にPNOX 0.4 g(0.4 mmol）、2,2'-BPOX 0.1 g(0.3 mmol)（weight ratio : PNOX/2,2'-BPOX＝8/2）をそれぞれ量り取り、オキセタンとフェノール類との官能基比が1:1の割合となるように硬化剤としてビスフェノールA(BPA) 0.286 g(1.3 mmol)を加えた。次に、それぞれのサンプルに熱重合開始剤としてDMAP、TPPBまたはTPPC 10 mol%を加えた。小型恒温槽を用いて190 ℃、24 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表１に示す。
【００６６】
【表１】
2011208058.tif 000030
【００６７】
実施例２
PNOX/2,2'-BPOXとフェノール類と種々の硬化剤との熱硬化反応：
アンプル管にPNOX 0.4 g(0.4 mmol）、2,2'-BPOX 0.1 g(0.3 mmol)（weight ratio : PNOX/2,2'-BPOX＝8/2）をそれぞれ量り取り、オキセタンとフェノール類との官能基比が1:1の割合となるように硬化剤としてビスフェノールA(BPA）、ビスフェノールF(BPF)、テトラクロロビスフェノールA(TCBPA)、トリヒドロキシメタン(THPM)またはトリヒドロキシエタン(THPE)を加えた。次に、熱重合開始剤としてTPPB7 mol%をそれぞれのサンプルに加えた。小型恒温槽を用いて200 ℃、24 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表２に示す。
【００６８】
【表２】
2011208058.tif 000031
【００６９】
実施例３
トリヒドロキシメタン型オキセタン (THPMOX)/ビス ((3-エチルオキセタン-3-イル)メトキシ)ビフェニル (2,2'-BPOX)と種々のフェノール類との熱硬化反応：
2011208058.tif 000032
【００７０】
アンプル管にTHPMOX 0.4 g(0.7 mmol）、2,2'-BPOX 0.1 g(0.3 mmol)（weight ratio : THPMOX/2,2'-BPOX＝8/2）をそれぞれ量り取り、オキセタンとフェノール類との官能基比が1:1の割合となるように硬化剤としてビスフェノールA(BPA）、ビスフェノールF(BPF)、テトラクロロビスフェノールA(TCBPA)、トリヒドロキシメタン(THPM)またはトリヒドロキシエタン(THPE)を加えた。次に、熱重合開始剤としてTPPB7 mol%をそれぞれのサンプルに加えた。小型恒温槽を用いて200 ℃、24 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表３に示す。
【００７１】
【表３】
2011208058.tif 000033
【００７２】
実施例４
PNOX/2,2'-BPOXと活性ジエステルとの熱硬化反応：
2011208058.tif 000034
【００７３】
アンプル管にPNOX 0.4 g(0.4 mmol）、2,2'-BPOX 0.1 g(0.3 mmol)（weight ratio : PNOX/2,2'-BPOX＝8/2）をそれぞれ量り取り、オキセタン化合物と活性ジエステルとの官能基比が1:1の割合となるように硬化剤としてTCBPAc 0.564 g(1.25 mmol)を加えた。次に、それぞれのサンプルに熱重合開始剤としてTBPB、TBPC、TPPI、TPPBあるいはTPPCを10 mol%加えた。小型恒温槽を用いて180 ℃、18 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表４に示す。
【００７４】
【表４】
2011208058.tif 000035
【００７５】
実施例５
PNOX/2,2'-BPOXと種々のジエステル類との熱硬化反応：
2011208058.tif 000036
【００７６】
アンプル管にPNOX 0.4 g(0.4 mmol）、2,2'-BPOX 0.1 g(0.3 mmol)（weight ratio : PNOX/2,2'-BPOX＝8/2）をそれぞれ量り取り、オキセタンとジエステル類との官能基比が1:1の割合となるように硬化剤としてテトラクロロビスフェノールAアセテート(TCBPAc）またはビスフェノールSアセテート(BPSAc)を加えた。次に、熱重合開始剤としてTPPC7 mol%をそれぞれのサンプルに加えた。小型恒温槽を用いて190 ℃、9 hまたは18 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表５に示す。
【００７７】
【表５】
2011208058.tif 000037
【００７８】
実施例６
フェノールノボラック型オキセタン (PNOX)/ビス((3-エチルオキセタン-3-イル)メトキシ)ビフェニル (2,2'-BPOX)とカルボン酸無水物類との熱硬化反応：
2011208058.tif 000038
【００７９】
アンプル管にPNOX 0.4 g(0.4 mmol）、2,2'-BPOX 0.1 g(0.3 mmol)（weight ratio : PNOX/2,2'-BPOX＝8/2）をそれぞれ量り取り、オキセタンとカルボン酸無水物との官能基比が1:1の割合となるように硬化剤としてテトラヒドロフタル酸無水物(THPA) 0.382 g(2.6 mmol)を加えた。次に、それぞれのサンプルに熱重合開始剤としてDMAP、TBAB, TBPB、TPPBまたはTPPC 5 mol%を加えた。小型恒温槽を用いて150 ℃、6 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表６に示す。
【００８０】
【表６】
2011208058.tif 000039
【００８１】
実施例７
PNOX/2,2'-BPOXとカルボン酸無水物類との熱硬化反応(Ox/An=1/0.5)：
2011208058.tif 000040
【００８２】
アンプル管にPNOX 0.4 g(0.4 mmol）、2,2'-BPOX 0.1 g(0.3 mmol)（weight ratio : PNOX/2,2'-BPOX＝8/2）をそれぞれ量り取り、オキセタンとカルボン酸無水物との官能基比が1:0.5の割合となるように（芳香環を含むカルボン酸無水物類〔DPA及びBTDA〕はオキセタン化合物との相溶性が悪いため）硬化剤としてテトラヒドロ無水フタル酸（THPA）、コハク酸無水物（SA）、ヘキサヒドロ無水フタル酸（HHPA）、ジフェン酸無水物（DPA）またはベンゾフェノンテトラカルボン酸二無水物（BTDA）を加えた。次に、熱重合開始剤としてTPPB3 mol%をそれぞれのサンプルに加えた。小型恒温槽を用いて150 ℃、6 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表７に示す。
【００８３】
【表７】
2011208058.tif 000041
【００８４】
実施例８
THPMOX/2,2'-BPOXとカルボン酸無水物類との熱硬化反応：
2011208058.tif 000042
【００８５】
アンプル管にTHPMOX 0.4 g(0.7 mmol）、2,2'-BPOX 0.1 g(0.3 mmol)（weight ratio : PNOX/2,2'-BPOX＝8/2）をそれぞれ量り取り、オキセタンとカルボン酸無水物との官能基比が1:0.5の割合となるように（芳香環を含むカルボン酸無水物類〔DPA及びBTDA〕はオキセタン化合物との相溶性が悪いため）硬化剤としてテトラヒドロ無水フタル酸（THPA）、コハク酸無水物（SA）、ヘキサヒドロ無水フタル酸（HHPA）、ジフェン酸無水物（DPA）またはベンゾフェノンテトラカルボン酸二無水物（BTDA）を加えた。次に、熱重合開始剤としてTPPB3 mol%をそれぞれのサンプルに加えた。小型恒温槽を用いて150 ℃、6 h、バルク条件下で反応を行った。反応終了後、原料を取り除くために硬化物をTHF中で24 h攪拌洗浄した。さらに、熱重合開始剤を取り除くためにメタノールで5回洗浄した。遠心分離によりゲル生成物を回収した。得られたゲル生成物を60 ℃で24時間減圧乾燥し、ゲル収率及びTg、Tdを求めた。
結果を以下の表８に示す。
【００８６】
【表８】
2011208058.tif 000043
【産業上の利用可能性】
【００８７】
本発明の熱硬化型組成物は、塗料、接着剤、複合材料および電気絶縁材料として使用できる。また、熱硬化型組成物から得られた硬化物は、優れた特性、例えば、強度などの機械的特性、例えば、高いガラス転移点、耐熱性などの熱的特性、例えば、透明性などの光学的特性、例えば、絶縁性などの電気的特性などを有する。